(57)【要約】【課題】ゴム組成物のヒステリシスロスを大幅に低下させると共に、耐磨耗性を大幅に向上させることが可能な含硫黄有機ケイ素化合物を提供する。【解決手段】加水分解性シリル基とスルフィド基とアミノ基を有する含硫黄有機ケイ素化合物を成分とするゴム用配合剤の使用。【選択図】なし【特許請求の範囲】
【請求項１】
下式（１）
（Ｒ1Ｏ）(3-p)（Ｒ2）pＳｉ−Ｒ3−Ｓn−Ｒ3−Ｓｉ（ＯＲ1）(3-p)（Ｒ2）p    （１）
（式中、Ｒ1及びＲ2はそれぞれ炭素数１〜４の１価の炭化水素基、Ｒ3は炭素数１〜１０の２価の炭化水素基、ｎは平均値として２≦ｎ≦６の数を表し、ｐは０〜２を示す。）
で表されるスルフィド基含有有機ケイ素化合物と、下式（２）
Ｒ4Ｒ5Ｒ6Ｎ    （２）
〔式中、Ｒ4は炭素数６〜１２のアリール基、Ｒ5は下式（３）で表される基、Ｒ6は炭素数１〜１２のアルキル基、炭素数６〜１２のアリール基、又は下式（３）で表される基を示す。
＊−（ＣＨ2）s−Ｒ7−ＯＨ    （３）
（式中、Ｒ7は炭素数１〜１２のアルキレン基、又は＊−Ｏ−（Ｙ−Ｏ）m−Ｙ−＊であり、Ｙは炭素数１〜１０のアルキレン基であり、ｍは１〜４０であり、ｓは０〜１２を示す。＊は結合部位を示す。）〕
で表されるアミン化合物とのエステル交換反応により得られる含硫黄有機ケイ素化合物。
【請求項２】
上式（２）で表されるアミン化合物が、Ｎ−フェニルジエタノールアミン、２−（Ｎ−メチルアニリノ）エタノール、２−（Ｎ−エチルアニリノ）エタノール、ｍ−トリルジエタノールアミン、ｏ−トリルジエタノールアミン、ｐ−トリルジエタノールアミン、Ｎ−エチル−Ｎ−２−ヒドロキシエチル−ｍ−トルイジン、Ｎ−メチル−Ｎ−２−ヒドロキシエチル−ｍ−トルイジン、Ｎ−エチル−Ｎ−２−ヒドロキシエチル−ｏ−トルイジン、Ｎ−メチル−Ｎ−２−ヒドロキシエチル−ｏ−トルイジン、Ｎ−エチル−Ｎ−２−ヒドロキシエチル−ｐ−トルイジン、Ｎ−メチル−Ｎ−２−ヒドロキシエチル−ｐ−トルイジンから選ばれるものであることを特徴とする請求項１記載の含硫黄有機ケイ素化合物。
【請求項３】
上式（２）で表されるアミン化合物の使用量が、上式（１）で表されるスルフィド基含有有機ケイ素化合物１００質量部に対して１〜２００質量部であることを特徴とする請求項１又は２記載の含硫黄有機ケイ素化合物。
【請求項４】
下式（１）
（Ｒ1Ｏ）(3-p)（Ｒ2）pＳｉ−Ｒ3−Ｓn−Ｒ3−Ｓｉ（ＯＲ1）(3-p)（Ｒ2）p    （１）
（式中、Ｒ1及びＲ2はそれぞれ炭素数１〜４の１価の炭化水素基、Ｒ3は炭素数１〜１０の２価の炭化水素基、ｎは平均値として２≦ｎ≦６の数を表し、ｐは０〜２を示す。）
で表されるスルフィド基含有有機ケイ素化合物と、下式（２）
Ｒ4Ｒ5Ｒ6Ｎ    （２）
〔式中、Ｒ4は炭素数６〜１２のアリール基、Ｒ5は下式（３）で表される基、Ｒ6は炭素数１〜１２のアルキル基、炭素数６〜１２のアリール基、又は下式（３）で表される基を示す。
＊−（ＣＨ2）s−Ｒ7−ＯＨ    （３）
（式中、Ｒ7は炭素数１〜１２のアルキレン基、又は＊−Ｏ−（Ｙ−Ｏ）m−Ｙ−＊であり、Ｙは炭素数１〜１０のアルキレン基であり、ｍは１〜４０であり、ｓは０〜１２を示す。＊は結合部位を示す。）〕
で表されるアミン化合物を触媒存在下、エステル交換反応を行うことを特徴とする請求項１記載の含硫黄有機ケイ素化合物の製造方法。
【請求項５】
上式（２）で表されるアミン化合物が、Ｎ−フェニルジエタノールアミン、２−（Ｎ−メチルアニリノ）エタノール、２−（Ｎ−エチルアニリノ）エタノール、ｍ−トリルジエタノールアミン、ｏ−トリルジエタノールアミン、ｐ−トリルジエタノールアミン、Ｎ−エチル−Ｎ−２−ヒドロキシエチル−ｍ−トルイジン、Ｎ−メチル−Ｎ−２−ヒドロキシエチル−ｍ−トルイジン、Ｎ−エチル−Ｎ−２−ヒドロキシエチル−ｏ−トルイジン、Ｎ−メチル−Ｎ−２−ヒドロキシエチル−ｏ−トルイジン、Ｎ−エチル−Ｎ−２−ヒドロキシエチル−ｐ−トルイジン、Ｎ−メチル−Ｎ−２−ヒドロキシエチル−ｐ−トルイジンから選ばれるものであることを特徴とする請求項４記載の製造方法。
【請求項６】
上式（２）で表されるアミン化合物の使用量が、上式（１）で表されるスルフィド基含有有機ケイ素化合物１００質量部に対して１〜２００質量部であることを特徴とする請求項４又は５記載の製造方法。
【請求項７】
前記触媒が、酸触媒、アルカリ金属アルコラート、又は有機金属系触媒であることを特徴とする請求項４〜６のいずれか１項に記載の製造方法。
【請求項８】
請求項１〜３のいずれか１項に記載の含硫黄有機ケイ素化合物を含んでなるゴム用配合剤。
【請求項９】
更に少なくとも１種の粉体を含有してなり、前記含硫黄有機ケイ素化合物（Ａ）と少なくとも１種の粉体（Ｂ）の質量比が、（Ａ）／（Ｂ）＝７０／３０〜５／９５の割合である請求項８記載のゴム用配合剤。
【請求項１０】
請求項８又は９記載のゴム用配合剤を配合してなるゴム組成物。
【請求項１１】
請求項１０記載のゴム組成物を用いて形成したタイヤ。
【発明の詳細な説明】
【技術分野】
【０００１】
本発明は、分子内に加水分解性シリル基、スルフィド基、アミノ基を有し、ゴム配合物に有効に用いられる含硫黄有機ケイ素化合物及びその製造方法、並びにゴム用配合剤に関するものである。該ゴム用配合剤を配合してなるゴム組成物及び該ゴム組成物を用いたタイヤは、ヒステリシスロスが低いほか、耐磨耗性に優れる。
【背景技術】
【０００２】
含硫黄有機ケイ素化合物はシリカ充填ゴム組成物からなるタイヤの製造に必須成分として有用である。シリカ充填タイヤは自動車用途で向上した性能、特に耐磨耗性、転がり抵抗及びウェットグリップ性に優れる。こういった性能向上はタイヤの低燃費性向上と密接に関連しており、昨今盛んに研究されている。
【０００３】
低燃費性向上にはゴム組成物のシリカ充填率を上げることが必須であるが、シリカ充填ゴム組成物はタイヤの転がり抵抗を低減し、ウェットグリップ性を向上させるものの、未加硫粘度が高く、多段練り等を要し、作業性に問題がある。そのためシリカ等の無機充填剤を単に配合したゴム組成物においては充填剤の分散が不足し、破壊強度及び耐磨耗性が大幅に低下するといった問題が生じる。そこで、無機充填剤のゴム中への分散性向上、並びに充填剤とゴムマトリックスの化学結合をさせるため含硫黄有機ケイ素化合物が必須であった。
【０００４】
含硫黄有機ケイ素化合物としては、アルコキシシリル基とポリスルフィドシリル基を分子内に含む化合物、例えばビス−トリエトキシシリルプロピルテトラスルフィドやビス−トリエトキシシリルプロピルジスルフィド等が有効であることが知られている。
【０００５】
上記ポリスルフィド基を有する有機ケイ素化合物のほかに、スルフィド基含有有機ケイ素化合物とアルキルアルコールアミンをエステル交換させることにより得られる組成物は、低燃費性と耐磨耗性を大幅に向上させることができることが知られている（特開２００８−１６９１５７号公報、国際公開第２００９／１０４７６６号）。
【０００６】
しかしながら、上記特許文献記載の含硫黄有機ケイ素化合物は、保存安定性が悪く取り扱いが困難であるという問題点があった。
なお、本発明に関連する背景技術文献を挙げると下記の通りである。
【先行技術文献】
【特許文献】
【０００７】
【特許文献１】特公昭５１−２０２０８号公報
【特許文献２】特表２００４−５２５２３０号公報
【特許文献３】特開２００４−１８５１１号公報
【特許文献４】特開２００５−８６３９号公報
【特許文献５】特開２００２−１４５８９０号公報
【特許文献６】特開２００８−１５０５４６号公報
【特許文献７】特開２０１０−１３２６０４号公報
【特許文献８】特許第４５７１１２５号公報
【特許文献９】米国仮特許出願第６０／４２３５７７号明細書
【特許文献１０】米国特許第６２２９０３６号明細書
【特許文献１１】米国特許第６４１４０６１号明細書
【特許文献１２】特開２００８−１６９１５７号公報
【特許文献１３】国際公開第２００９／１０４７６６号
【発明の概要】
【発明が解決しようとする課題】
【０００８】
本発明の目的は、上記従来技術の問題を解決し、ゴム組成物のヒステリシスロスを大幅に低下させると共に、耐磨耗性を大幅に向上させることが可能であり、保存安定性が良好な含硫黄有機ケイ素化合物及びその製造方法を提供することにある。また、他の目的は該含硫黄有機ケイ素化合物を含むゴム用配合剤及びゴム組成物を提供することにある。
【課題を解決するための手段】
【０００９】
本発明者らは、上記目的を達成するため鋭意検討を重ねた結果、加水分解性シリル基、スルフィド基、アミノ基を有する特定の含硫黄有機ケイ素化合物を含むゴム用配合剤を使用したゴム組成物が、所望の低燃費タイヤ特性を満足することを見出し、本発明をなすに至った。
【００１０】
従って、本発明は、下記含硫黄有機ケイ素化合物とその製造方法、ゴム用配合剤、ゴム組成物を提供する。
〔１〕
下式（１）
（Ｒ1Ｏ）(3-p)（Ｒ2）pＳｉ−Ｒ3−Ｓn−Ｒ3−Ｓｉ（ＯＲ1）(3-p)（Ｒ2）p    （１）
（式中、Ｒ1及びＲ2はそれぞれ炭素数１〜４の１価の炭化水素基、Ｒ3は炭素数１〜１０の２価の炭化水素基、ｎは平均値として２≦ｎ≦６の数を表し、ｐは０〜２を示す。）
で表されるスルフィド基含有有機ケイ素化合物と、下式（２）
Ｒ4Ｒ5Ｒ6Ｎ    （２）
〔式中、Ｒ4は炭素数６〜１２のアリール基、Ｒ5は下式（３）で表される基、Ｒ6は炭素数１〜１２のアルキル基、炭素数６〜１２のアリール基、又は下式（３）で表される基を示す。
＊−（ＣＨ2）s−Ｒ7−ＯＨ    （３）
（式中、Ｒ7は炭素数１〜１２のアルキレン基、又は＊−Ｏ−（Ｙ−Ｏ）m−Ｙ−＊であり、Ｙは炭素数１〜１０のアルキレン基であり、ｍは１〜４０であり、ｓは０〜１２を示す。＊は結合部位を示す。）〕
で表されるアミン化合物とのエステル交換反応により得られる含硫黄有機ケイ素化合物。
〔２〕
上式（２）で表されるアミン化合物が、Ｎ−フェニルジエタノールアミン、２−（Ｎ−メチルアニリノ）エタノール、２−（Ｎ−エチルアニリノ）エタノール、ｍ−トリルジエタノールアミン、ｏ−トリルジエタノールアミン、ｐ−トリルジエタノールアミン、Ｎ−エチル−Ｎ−２−ヒドロキシエチル−ｍ−トルイジン、Ｎ−メチル−Ｎ−２−ヒドロキシエチル−ｍ−トルイジン、Ｎ−エチル−Ｎ−２−ヒドロキシエチル−ｏ−トルイジン、Ｎ−メチル−Ｎ−２−ヒドロキシエチル−ｏ−トルイジン、Ｎ−エチル−Ｎ−２−ヒドロキシエチル−ｐ−トルイジン、Ｎ−メチル−Ｎ−２−ヒドロキシエチル−ｐ−トルイジンから選ばれるものであることを特徴とする〔１〕記載の含硫黄有機ケイ素化合物。
〔３〕
上式（２）で表されるアミン化合物の使用量が、上式（１）で表されるスルフィド基含有有機ケイ素化合物１００質量部に対して１〜２００質量部であることを特徴とする〔１〕又は〔２〕記載の含硫黄有機ケイ素化合物。
〔４〕
下式（１）
（Ｒ1Ｏ）(3-p)（Ｒ2）pＳｉ−Ｒ3−Ｓn−Ｒ3−Ｓｉ（ＯＲ1）(3-p)（Ｒ2）p    （１）
（式中、Ｒ1及びＲ2はそれぞれ炭素数１〜４の１価の炭化水素基、Ｒ3は炭素数１〜１０の２価の炭化水素基、ｎは平均値として２≦ｎ≦６の数を表し、ｐは０〜２を示す。）
で表されるスルフィド基含有有機ケイ素化合物と、下式（２）
Ｒ4Ｒ5Ｒ6Ｎ    （２）
〔式中、Ｒ4は炭素数６〜１２のアリール基、Ｒ5は下式（３）で表される基、Ｒ6は炭素数１〜１２のアルキル基、炭素数６〜１２のアリール基、又は下式（３）で表される基を示す。
＊−（ＣＨ2）s−Ｒ7−ＯＨ    （３）
（式中、Ｒ7は炭素数１〜１２のアルキレン基、又は＊−Ｏ−（Ｙ−Ｏ）m−Ｙ−＊であり、Ｙは炭素数１〜１０のアルキレン基であり、ｍは１〜４０であり、ｓは０〜１２を示す。＊は結合部位を示す。）〕
で表されるアミン化合物を触媒存在下、エステル交換反応を行うことを特徴とする〔１〕記載の含硫黄有機ケイ素化合物の製造方法。
〔５〕
上式（２）で表されるアミン化合物が、Ｎ−フェニルジエタノールアミン、２−（Ｎ−メチルアニリノ）エタノール、２−（Ｎ−エチルアニリノ）エタノール、ｍ−トリルジエタノールアミン、ｏ−トリルジエタノールアミン、ｐ−トリルジエタノールアミン、Ｎ−エチル−Ｎ−２−ヒドロキシエチル−ｍ−トルイジン、Ｎ−メチル−Ｎ−２−ヒドロキシエチル−ｍ−トルイジン、Ｎ−エチル−Ｎ−２−ヒドロキシエチル−ｏ−トルイジン、Ｎ−メチル−Ｎ−２−ヒドロキシエチル−ｏ−トルイジン、Ｎ−エチル−Ｎ−２−ヒドロキシエチル−ｐ−トルイジン、Ｎ−メチル−Ｎ−２−ヒドロキシエチル−ｐ−トルイジンから選ばれるものであることを特徴とする〔４〕記載の製造方法。
〔６〕
上式（２）で表されるアミン化合物の使用量が、上式（１）で表されるスルフィド基含有有機ケイ素化合物１００質量部に対して１〜２００質量部であることを特徴とする〔４〕又は〔５〕記載の製造方法。
〔７〕
前記触媒が、酸触媒、アルカリ金属アルコラート、又は有機金属系触媒であることを特徴とする〔４〕〜〔６〕のいずれかに記載の製造方法。
〔８〕
〔１〕〜〔３〕のいずれかに記載の含硫黄有機ケイ素化合物を含んでなるゴム用配合剤。
〔９〕
更に少なくとも１種の粉体を含有してなり、前記含硫黄有機ケイ素化合物（Ａ）と少なくとも１種の粉体（Ｂ）の質量比が、（Ａ）／（Ｂ）＝７０／３０〜５／９５の割合である〔８〕記載のゴム用配合剤。
〔１０〕
〔８〕又は〔９〕記載のゴム用配合剤を配合してなるゴム組成物。
〔１１〕
〔１０〕記載のゴム組成物を用いて形成したタイヤ。
【発明の効果】
【００１１】
本発明の含硫黄有機ケイ素化合物は、加水分解性シリル基とアミノ基及びスルフィド基を有しており、アミノ基のゴム中のシリカとの相互作用によりシリカ近傍での反応性及び分散性が上がるため、ゴム組成物のヒステリシスロスを大幅に低下し、所望の低燃費タイヤ特性を満たすことができる。また、アリール基置換のアミン化合物を用いることにより保存安定性を向上させることができる。
【発明を実施するための形態】
【００１２】
以下、本発明について具体的に説明する。なお、本発明において「シランカップリング剤」は「有機ケイ素化合物」に含まれる。
【００１３】
［含硫黄有機ケイ素化合物（シランカップリング剤）］
本発明の含硫黄有機ケイ素化合物は、下式（１）
（Ｒ1Ｏ）(3-p)（Ｒ2）pＳｉ−Ｒ3−Ｓn−Ｒ3−Ｓｉ（ＯＲ1）(3-p)（Ｒ2）p    （１）
（式中、Ｒ1及びＲ2はそれぞれ炭素数１〜４の１価の炭化水素基、Ｒ3は炭素数１〜１０の２価の炭化水素基、ｎは平均値として２≦ｎ≦６の数を表し、ｐは０〜２を示す。）
で表されるスルフィド基含有有機ケイ素化合物と、下式（２）
Ｒ4Ｒ5Ｒ6Ｎ    （２）
〔式中、Ｒ4は炭素数６〜１２のアリール基、Ｒ5は下式（３）で表される基、Ｒ6は炭素数１〜１２のアルキル基、炭素数６〜１２のアリール基、又は下式（３）で表される基を示す。
＊−（ＣＨ2）s−Ｒ7−ＯＨ    （３）
（式中、Ｒ7は炭素数１〜１２のアルキレン基、又は＊−Ｏ−（Ｙ−Ｏ）m−Ｙ−＊であり、Ｙは炭素数１〜１０のアルキレン基であり、ｍは１〜４０であり、ｓは０〜１２を示す。＊は結合部位を示す。）〕
で表されるアミン化合物を触媒存在下、エステル交換反応させることにより得られる含硫黄有機ケイ素化合物である。
【００１４】
上式（１）中、Ｒ1及びＲ2はそれぞれ炭素数１〜４の１価炭化水素基を示し、具体的には、メチル基、エチル基、ｎ−プロピル基、ｉ−プロピル基、ｎ−ブチル基、ｉ−ブチル基、ｔ−ブチル基、ビニル基、アリル基、メタリル基等のアルキル基、アルケニル基等が例示される。Ｒ3は炭素数１〜１０の２価炭化水素基を示し、具体的には、メチレン基、エチレン基、プロピレン基、ｎ−ブチレン基、ｉ−ブチレン基、ヘキシレン基、デシレン基、フェニレン基、メチルフェニルエチレン基等のアルキレン基、アリーレン基、アルケニレン基や、これらの基が結合した基などが例示される。ｎは平均値として２≦ｎ≦６の数を表し、好ましくは平均値として２≦ｎ≦４のものが用いられる。ｐは０、１又は２であり、好ましくは０又は１、特に好ましくは０である。
【００１５】
このような上式（１）で表される化合物としては下記のものが代表例として挙げられるが、ここに例示したものに限らない。
（ＣＨ3Ｏ）3Ｓｉ−（ＣＨ2）3−Ｓ4−（ＣＨ2）3−Ｓｉ（ＯＣＨ3）3
（ＣＨ3Ｏ）3Ｓｉ−（ＣＨ2）3−Ｓ3−（ＣＨ2）3−Ｓｉ（ＯＣＨ3）3
（ＣＨ3Ｏ）3Ｓｉ−（ＣＨ2）3−Ｓ2−（ＣＨ2）3−Ｓｉ（ＯＣＨ3）3
（ＣＨ3ＣＨ2Ｏ）3Ｓｉ−（ＣＨ2）3−Ｓ4−（ＣＨ2）3−Ｓｉ（ＯＣＨ2ＣＨ3）3
（ＣＨ3ＣＨ2Ｏ）3Ｓｉ−（ＣＨ2）3−Ｓ3−（ＣＨ2）3−Ｓｉ（ＯＣＨ2ＣＨ3）3
（ＣＨ3ＣＨ2Ｏ）3Ｓｉ−（ＣＨ2）3−Ｓ2−（ＣＨ2）3−Ｓｉ（ＯＣＨ2ＣＨ3）3
【００１６】
上式（２）中、Ｒ4は炭素数６〜１２のアリール基を示し、具体的には、フェニル基、ナフチル基、トリル基、キシリル基、エチルフェニル基等が挙げられる。
【００１７】
Ｒ5は下式（３）
＊−（ＣＨ2）s−Ｒ7−ＯＨ    （３）
（式中、Ｒ7は炭素数１〜１２のアルキレン基、又は＊−Ｏ−（Ｙ−Ｏ）m−Ｙ−＊であり、Ｙは炭素数１〜１０のアルキレン基であり、ｍは１〜４０であり、ｓは０〜１２を示す。＊は結合部位を示す（以下、同様）。）
で表される基を示し、具体的に炭素数１〜１２のアルキレン基としては、メチレン基、エチレン基、プロピレン基、ブチレン基、ヘキシレン基、オクチレン基、デシレン基、ドデシレン基が挙げられ、炭素数１〜１０のアルキレン基としてはメチレン基、エチレン基、プロピレン基、ブチレン基、ヘキシレン基、オクチレン基、デシレン基が挙げられる。
【００１８】
Ｒ6は炭素数１〜１２のアルキル基、炭素数６〜１２のアリール基、又は上式（３）で表される基を示し、具体的に炭素数１〜１２のアルキル基としては、メチル基、エチル基、プロピル基、ブチル基、ヘキシル基、オクチル基、デシル基、ドデシル基が挙げられ、炭素数６〜１２のアリール基としては、フェニル基、ナフチル基、トリル基、キシリル基、エチルフェニル基が挙げられ、上式（３）の基としては、＊−ＣＨ2−ＯＨ、＊−Ｃ2Ｈ4−ＯＨ、＊−Ｃ3Ｈ6−ＯＨ、＊−Ｃ2Ｈ4−Ｏ−Ｃ2Ｈ4−ＯＨ、＊−（ＣＨ2ＣＨ2Ｏ）2−Ｃ2Ｈ4−ＯＨ、＊−（ＣＨ2ＣＨ2Ｏ）3−Ｃ2Ｈ4−ＯＨ、＊−（ＣＨ2ＣＨ2Ｏ）4−Ｃ2Ｈ4−ＯＨ、＊−（ＣＨ2ＣＨ2Ｏ）5−Ｃ2Ｈ4−ＯＨが挙げられるが、ここに例示したものに限らない。
【００１９】
更に詳しくは、上式（２）で表されるアミン化合物が、Ｎ−フェニルジエタノールアミン、２−（Ｎ−メチルアニリノ）エタノール、２−（Ｎ−エチルアニリノ）エタノール、ｍ−トリルジエタノールアミン、ｏ−トリルジエタノールアミン、ｐ−トリルジエタノールアミン、Ｎ−エチル−Ｎ−２−ヒドロキシエチル−ｍ−トルイジン、Ｎ−メチル−Ｎ−２−ヒドロキシエチル−ｍ−トルイジン、Ｎ−エチル−Ｎ−２−ヒドロキシエチル−ｏ−トルイジン、Ｎ−メチル−Ｎ−２−ヒドロキシエチル−ｏ−トルイジン、Ｎ−エチル−Ｎ−２−ヒドロキシエチル−ｐ−トルイジン、Ｎ−メチル−Ｎ−２−ヒドロキシエチル−ｐ−トルイジンが挙げられ、経済的な観点からＮ−フェニルジエタノールアミン、２−（Ｎ−メチルアニリノ）エタノール、２−（Ｎ−エチルアニリノ）エタノールが好ましい。
【００２０】
上式（２）で表されるアミン化合物の使用量は、上式（１）で表されるスルフィド基含有有機ケイ素化合物１００質量部に対して１〜２００質量部であり、好ましくは２〜１００質量部であり、更に好ましくは１０〜５０質量部である。
【００２１】
上式（１）の有機ケイ素化合物と上式（２）のアミン化合物をエステル交換反応させる場合に用いる触媒は、酸触媒、アルカリ金属アルコラート、有機金属系触媒が好ましい。酸触媒としては、トリフルオロメタンスルホン酸、ｐ−トルエンスルホン酸、ピリジニウムｐ−トルエンスルホネート、カンファースルホン酸等の有機酸、塩酸、硫酸、リン酸等の鉱酸が挙げられる。アルカリ金属アルコラートとしては、ナトリウムメトキシド、ナトリウムエトキシド、カリウムエトキシド、カリウムメトキシド、リチウムエトキシドが挙げられる。有機金属系触媒としては、テトラメトキシチタン、テトラエトキシチタン、テトラブトキシチタン、テトラプロポキシチタンなどのチタン系触媒、ジブチルスズオキシド、メチルフェニルスズオキシド、テトラエチルスズ、ヘキサエチルスズオキシドなどのスズ系触媒が挙げられる。
【００２２】
前記触媒の使用量については特に制限はないが、原料である上式（１）で表されるスルフィド基含有有機ケイ素化合物に対して０．０００１〜１０質量％、好ましくは０．０００１〜１質量％である。
【００２３】
本発明の含硫黄有機ケイ素化合物は、式（１）のスルフィド基含有有機ケイ素化合物と式（２）のフェニル基置換アミン含有アルコールとのエステル交換反応物であり、用いるアルコールの価数によって生成する含硫黄有機ケイ素化合物が異なる。また、本発明の含硫黄有機ケイ素化合物は、下記に示す複数の有機ケイ素化合物を含む混合物であり得るが、下記に示す有機ケイ素化合物に限定されない。
【００２４】
トリアルコキシシリル基含有の有機ケイ素化合物と１価のアルコールとの反応の例を挙げると、未反応のスルフィド基含有有機ケイ素化合物、１つのアルコキシシリル基がエステル交換した反応物、２つのアルコキシシリル基がエステル交換した反応物、３つのアルコキシシリル基がエステル交換した反応物、４つのアルコキシシリル基がエステル交換した反応物、５つのアルコキシシリル基がエステル交換した反応物、６つのアルコキシシリル基がエステル交換した反応物が生成することが考えられる。生成物としては下記に示す有機ケイ素化合物に限定されない。
【００２５】
【化１】
2015113315.tif 000002
（式中、Ｒ1は上記の通り。Ａは式（２）で示されるＯＨ基を１個有するアミン化合物の残基、ｘは平均値として２≦ｘ≦６の数である。）
【００２６】
トリアルコキシシリル基含有の有機ケイ素化合物と２価のアルコールとの反応の例を挙げる。未反応のスルフィド基含有有機ケイ素化合物、分子内で２つのアルコールがエステル交換した反応物、２分子間で２つのアルコールがエステル交換した反応物、多分子に渡りジアルコール体により架橋された反応物、分子内で２つのアルコールがエステル交換した反応物とスルフィド基含有有機ケイ素化合物がジアルコール体により架橋された反応物、分子内で２つのアルコールがエステル交換した反応物と、スルフィド基含有有機ケイ素化合物が多分子に渡りジアルコール体により架橋された反応物などが考えられる。生成物としては下記に示す有機ケイ素化合物に限定されない。
【００２７】
【化２】
2015113315.tif 000003
（式中、Ｒ1は上記の通り。Ｂは式（２）で示されるＯＨ基を２個有するアミン化合物の残基、ｘは平均値として２≦ｘ≦６の数である。）
【００２８】
［含硫黄有機ケイ素化合物（シランカップリング剤）の製造方法］
本発明の含硫黄有機ケイ素化合物は、上述した通り、下式（１）
（Ｒ1Ｏ）(3-p)（Ｒ2）pＳｉ−Ｒ3−Ｓn−Ｒ3−Ｓｉ（ＯＲ1）(3-p)（Ｒ2）p    （１）
（式中、Ｒ1及びＲ2はそれぞれ炭素数１〜４の１価の炭化水素基、Ｒ3は炭素数１〜１０の２価の炭化水素基、ｎは平均値として２≦ｎ≦６の数を表し、ｐは０〜２を示す。）
で表されるスルフィド基含有有機ケイ素化合物と、下式（２）
Ｒ4Ｒ5Ｒ6Ｎ    （２）
〔式中、Ｒ4は炭素数６〜１２のアリール基、Ｒ5は下式（３）で表される基、Ｒ6は炭素数１〜１２のアルキル基、炭素数６〜１２のアリール基、又は下式（３）で表される基を示す。
＊−（ＣＨ2）s−Ｒ7−ＯＨ    （３）
（式中、Ｒ7は炭素数１〜１２のアルキレン基、又は＊−Ｏ−（Ｙ−Ｏ）m−Ｙ−＊であり、Ｙは炭素数１〜１０のアルキレン基であり、ｍは１〜４０であり、ｓは０〜１２を示す。＊は結合部位を示す。）〕
で表されるアミン化合物を触媒存在下、エステル交換反応させることにより得られるが、本発明の有機ケイ素化合物製造時には、必要に応じて溶媒を使用してもよい。溶媒は原料であるスルフィド基含有有機ケイ素化合物、アミン化合物と非反応性であれば特に限定されないが、具体的にはペンタン、ヘキサン、ヘプタン、デカンなどの脂肪族炭化水素系溶媒、ベンゼン、トルエン、キシレンなどの芳香族炭化水素系溶媒、ジエチルエーテル、テトラヒドロフラン、１，４−ジオキサンなどのエーテル系溶媒などが挙げられる。
【００２９】
本発明の有機ケイ素化合物を製造する場合の反応温度は、反応が進行していれば特に限定されないが、好ましくは２０〜１５０℃、より好ましくは６０〜１２０℃程度である。反応時間は、反応が終了していれば特に限定されないが、好ましくは１０分〜２４時間、より好ましくは１〜１５時間程度である。
【００３０】
本発明のゴム用配合剤は、本発明の含硫黄有機ケイ素化合物（Ａ）を含むが、含硫黄有機ケイ素化合物（Ａ）を予め少なくとも１種の粉体（Ｂ）と混合したものをゴム用配合剤として使用することも可能である。粉体（Ｂ）としてはカーボンブラック、タルク、炭酸カルシウム、ステアリン酸、シリカ、水酸化アルミニウム、アルミナ、水酸化マグネシウム等が挙げられる。補強性の観点からシリカ及び水酸化アルミニウムが好ましく、シリカが特に好ましい。
【００３１】
粉体（Ｂ）の配合量は、成分（Ａ）／（Ｂ）の質量比で７０／３０〜５／９５、更に好ましくは６０／４０〜１０／９０の割合である。粉体（Ｂ）の量が少なすぎるとゴム用配合剤が液状となり、ゴム混練機への仕込みが困難となる場合がある。粉体（Ｂ）の量が多すぎると、ゴム用配合剤の有効量に対し全体量が多くなってしまい、輸送費用が高くなる場合がある。
【００３２】
本発明のゴム用配合剤は、脂肪酸、脂肪酸塩、ポリエチレン、ポリプロピレン、ポリオキシアルキレン、ポリエステル、ポリウレタン、ポリスチレン、ポリブタジエン、ポリイソプレン、天然ゴム、スチレン−ブタジエン共重合体等の有機ポリマーやゴムと混合されたものでもよく、加硫剤、架橋剤、加硫促進剤、架橋促進剤、各種オイル、老化防止剤、充填剤、可塑剤などのタイヤ用、その他一般ゴム用に一般的に配合されている各種添加剤を配合してもよく、その形態として液体状でも固体状でもよく、更に有機溶剤に希釈したものでもよく、またエマルジョン化したものでもよい。
【００３３】
本発明のゴム用配合剤は、シリカ配合のゴム組成物に対して好適に用いられる。
この場合、上記ゴム用配合剤の添加量はゴム組成物に配合されるフィラー１００質量部に対して本発明の有機ケイ素化合物を０．２〜３０質量部、特に好ましくは１〜２０質量部添加するのが望ましい。有機ケイ素化合物の添加量が少なすぎると所望のゴム物性が得られない。逆に多すぎると添加量に対して効果が飽和し、非経済的である。
【００３４】
ここで、本発明にかかるゴム用配合剤を用いるゴム組成物に主成分として配合されるゴムとしては従来から各種ゴム組成物に一般的に配合されている任意のゴム、例えば天然ゴム（ＮＲ）、イソプレンゴム（ＩＲ）、各種スチレン−ブタジエン共重合体ゴム（ＳＢＲ）、各種ポリブタジエンゴム（ＢＲ）、アクリロニトリル−ブタジエン共重合体ゴム（ＮＢＲ）、ブチルゴム（ＩＩＲ）などのジエン系ゴムやエチレン−プロピレン共重合体ゴム（ＥＰＲ，ＥＰＤＭ）などを単独又は任意のブレンドとして使用することができる。また、配合されるフィラーとしてはシリカ、タルク、クレー、水酸化アルミニウム、水酸化マグネシウム、炭酸カルシウム、酸化チタン等が挙げられる。
【００３５】
本発明にかかるゴム用配合剤を用いるゴム組成物には、前述した必須成分に加えてカーボンブラック、加硫剤、架橋剤、加硫促進剤、架橋促進剤、各種オイル、老化防止剤、充填剤、可塑剤などのタイヤ用、その他一般ゴム用に一般的に配合されている各種添加剤を配合することができる。これら添加剤の配合量も本発明の目的に反しない限り従来の一般的な配合量とすることができる。
【００３６】
なお、これらのゴム組成物において、本発明の有機ケイ素化合物は公知のシランカップリング剤の代わりをなすことも可能であるが、更に他のシランカップリング剤の添加は任意であり、従来からシリカ充填剤と併用される任意のシランカップリング剤を添加してもよい。それらの典型例としてはビニルトリメトキシシラン、ビニルトリエトキシシラン、γ−グリシドキシプロピルトリメトキシシラン、γ−グリシドキシプロピルトリエトキシシラン、γ−アミノプロピルトリエトキシシラン、β−アミノエチル−γ−アミノプロピルトリメトキシシラン、β−アミノエチル−γ−アミノプロピルトリエトキシシラン、γ−メルカプトプロピルトリメトキシシラン、γ−メルカプトプロピルトリエトキシシラン、γ−メタクリロキシプロピルトリメトキシシラン、γ−メタクリロキシプロピルトリエトキシシラン、γ−アクリロキシプロピルトリメトキシシラン、γ−アクリロキシプロピルトリエトキシシラン、ビス−トリエトキシシリルプロピルテトラスルフィド、ビス−トリエトキシシリルプロピルジスルフィド等を挙げることができる。
【００３７】
本発明のゴム用配合剤を配合してなるゴム組成物は、一般的な方法で混練、加硫又は架橋して用いることができる。
【００３８】
本発明のタイヤは上記のゴム組成物を用いることを特徴とし、上記のゴム組成物がトレッドに用いられていることが好ましい。本発明のタイヤは転がり抵抗が大幅に低減されていることに加え、耐磨耗性も大幅に向上している。なお、本発明のタイヤは従来公知の構造で特に限定はなく、通常の方法で製造できる。また、本発明のタイヤが空気入りのタイヤの場合、タイヤ内に充填する気体として通常の或いは酸素分圧を調整した空気の他、窒素、アルゴン、ヘリウム等の不活性ガスを用いることができる。
【実施例】
【００３９】
以下、実施例及び比較例を示して本発明をより詳しく説明するが、本発明はこれらの実施例に限定されるものではない。なお、下記例中、粘度は毛細管式動粘度計による２５℃における測定に基づく。また、部は質量部を示す。
【００４０】
［実施例１］
撹拌機、還流冷却器、滴下ロート及び温度計を備えた２Ｌセパラブルフラスコに、ビス（トリエトキシシリルプロピル）テトラスルフィド（信越化学工業（株）製ＫＢＥ−８４６）５３９．０ｇ（１．０ｍｏｌ）、Ｎ−フェニルジエタノールアミン９０．６ｇ（０．５ｍｏｌ）、キシレン５００ｇを納め、オイルバスにて１２０℃に加熱した。その後、テトラブトキシチタン０．０３ｇを投入し、１２０℃にて５時間加熱撹拌した。その後、ロータリーエバポレーターにて減圧濃縮することで得られた５８０．５ｇの反応生成物は、粘度７３ｍｍ2／ｓの褐色透明液体であり、得られた含硫黄有機ケイ素化合物を有機ケイ素化合物（１）とする。
【００４１】
［実施例２］
撹拌機、還流冷却器、滴下ロート及び温度計を備えた２Ｌセパラブルフラスコに、ビス（トリエトキシシリルプロピル）テトラスルフィド（信越化学工業（株）製ＫＢＥ−８４６）５３９．０ｇ（１．０ｍｏｌ）、Ｎ−フェニルジエタノールアミン１８１．２ｇ（１．０ｍｏｌ）、キシレン５００ｇを納め、オイルバスにて１２０℃に加熱した。その後、テトラブトキシチタン０．０５ｇを投入し、１２０℃にて５時間加熱撹拌した。その後、ロータリーエバポレーターにて減圧濃縮することで得られた６２５．９ｇの反応生成物は、粘度１０８０ｍｍ2／ｓの褐色透明液体であり、得られた含硫黄有機ケイ素化合物を有機ケイ素化合物（２）とする。
【００４２】
［実施例３］
撹拌機、還流冷却器、滴下ロート及び温度計を備えた２Ｌセパラブルフラスコに、ビス（トリエトキシシリルプロピル）テトラスルフィド（信越化学工業（株）製ＫＢＥ−８４６）５３９．０ｇ（１．０ｍｏｌ）、Ｎ−フェニルジエタノールアミン９０．６ｇ（０．５ｍｏｌ）、キシレン５００ｇを納め、オイルバスにて１２０℃に加熱した。その後、トリフルオロメタンスルホン酸０．６ｇを投入し、１２０℃にて１０時間加熱撹拌した。その後、キョーワード５００（協和化学工業（株）製）６．０ｇを投入し、室温にて２時間撹拌した。ロータリーエバポレーターにて減圧濃縮、濾過することで得られた５７８．８ｇの反応生成物は、粘度７０ｍｍ2／ｓの褐色透明液体であり、得られた含硫黄有機ケイ素化合物を有機ケイ素化合物（３）とする。
【００４３】
［実施例４］
撹拌機、還流冷却器、滴下ロート及び温度計を備えた２Ｌセパラブルフラスコに、ビス（トリエトキシシリルプロピル）テトラスルフィド（信越化学工業（株）製ＫＢＥ−８４６）５３９．０ｇ（１．０ｍｏｌ）、Ｎ−フェニルジエタノールアミン１８１．２ｇ（１．０ｍｏｌ）、キシレン５００ｇを納め、オイルバスにて１２０℃に加熱した。その後、トリフルオロメタンスルホン酸０．６ｇを投入し、１２０℃にて１０時間加熱撹拌した。その後、キョーワード５００（協和化学工業（株）製）６．０ｇを投入し、室温にて２時間撹拌した。ロータリーエバポレーターにて減圧濃縮、濾過することで得られた６２０．９ｇの反応生成物は、粘度９９０ｍｍ2／ｓの褐色透明液体であり、得られた含硫黄有機ケイ素化合物を有機ケイ素化合物（４）とする。
【００４４】
［実施例５］
撹拌機、還流冷却器、滴下ロート及び温度計を備えた２Ｌセパラブルフラスコに、ビス（トリエトキシシリルプロピル）テトラスルフィド（信越化学工業（株）製ＫＢＥ−８４６）５３９．０ｇ（１．０ｍｏｌ）、ｐ−トリルジエタノールアミン９７．７ｇ（０．５ｍｏｌ）、キシレン５００ｇを納め、オイルバスにて１２０℃に加熱した。その後、テトラブトキシチタン０．０３ｇを投入し、１２０℃にて５時間加熱撹拌した。その後ロータリーエバポレーターにて減圧濃縮することで得られた５８８．８ｇの反応生成物は、粘度８９ｍｍ2／ｓの褐色透明液体であり、得られた含硫黄有機ケイ素化合物を有機ケイ素化合物（５）とする。
【００４５】
［実施例６］
撹拌機、還流冷却器、滴下ロート及び温度計を備えた２Ｌセパラブルフラスコに、ビス（トリエトキシシリルプロピル）テトラスルフィド（信越化学工業（株）製ＫＢＥ−８４６）５３９．０ｇ（１．０ｍｏｌ）、２−（Ｎ−メチルアニリノ）エタノール７５．６ｇ（０．５ｍｏｌ）、キシレン５００ｇを納め、オイルバスにて１２０℃に加熱した。その後、テトラブトキシチタン０．０３ｇを投入し、１２０℃にて５時間加熱撹拌した。その後ロータリーエバポレーターにて減圧濃縮することで得られた５８７．５ｇの反応生成物は、粘度５８ｍｍ2／ｓの褐色透明液体であり、得られた含硫黄有機ケイ素化合物を有機ケイ素化合物（６）とする。
【００４６】
［実施例７］
撹拌機、還流冷却器、滴下ロート及び温度計を備えた２Ｌセパラブルフラスコに、ビス（トリエトキシシリルプロピル）テトラスルフィド（信越化学工業（株）製ＫＢＥ−８４６）５３９．０ｇ（１．０ｍｏｌ）、２−（Ｎ−エチルアニリノ）エタノール８２．６ｇ（０．５ｍｏｌ）、キシレン５００ｇを納め、オイルバスにて１２０℃に加熱した。その後、テトラブトキシチタン０．０３ｇを投入し、１２０℃にて５時間加熱撹拌した。その後ロータリーエバポレーターにて減圧濃縮することで得られた５９１．６ｇの反応生成物は、粘度５８ｍｍ2／ｓの褐色透明液体であり、得られた含硫黄有機ケイ素化合物を有機ケイ素化合物（７）とする。
【００４７】
［比較例１］
撹拌機、還流冷却器、滴下ロート及び温度計を備えた２Ｌセパラブルフラスコに、ビス（トリエトキシシリルプロピル）テトラスルフィド（信越化学工業（株）製ＫＢＥ−８４６）５３９．０ｇ（１．０ｍｏｌ）、Ｎ−メチルジエタノールアミン５９．６ｇ（０．５ｍｏｌ）、キシレン５００ｇを納め、オイルバスにて１２０℃に加熱した。その後、テトラブトキシチタン０．０３ｇを投入し、１２０℃にて５時間加熱撹拌した。その後ロータリーエバポレーターにて減圧濃縮することで得られた５４５．１ｇの反応生成物は、粘度４２ｍｍ2／ｓの褐色透明液体であり、得られた含硫黄有機ケイ素化合物を有機ケイ素化合物（８）とする。
【００４８】
［比較例２］
撹拌機、還流冷却器、滴下ロート及び温度計を備えた２Ｌセパラブルフラスコに、ビス（トリエトキシシリルプロピル）テトラスルフィド（信越化学工業（株）製ＫＢＥ−８４６）５３９．０ｇ（１．０ｍｏｌ）、トリエタノールアミン７４．６ｇ（０．５ｍｏｌ）、キシレン５００ｇを納め、オイルバスにて１２０℃に加熱した。その後、テトラブトキシチタン０．０３ｇを投入し、１２０℃にて５時間加熱撹拌した。その後ロータリーエバポレーターにて減圧濃縮することで得られた５３８．５ｇの反応生成物は、粘度１２２ｍｍ2／ｓの褐色透明液体であり、得られた含硫黄有機ケイ素化合物を有機ケイ素化合物（９）とする。
【００４９】
［実施例８〜１４、比較例３，４］
実施例１〜７、比較例１，２で合成した含硫黄有機ケイ素化合物の保存安定性を下記の方法で測定した。結果を表１に示す。
［測定条件］
５０ｇのガラス容器に含硫黄有機ケイ素化合物２０ｇを納め、開放系にて４０℃、５０ＲＨ％の恒温恒湿室で保管し、１週間後、１ヶ月後の状態を評価した。
［評価基準］
○：変化なし（液状を保っている）
△：部分的に固化
×：完全に固化（ゲル化）
【００５０】
【表１】
2015113315.tif 000004
【００５１】
表１の通り、アルキルアルコールアミンとの反応物は湿熱安定性が悪いのに対し、本発明の含硫黄有機ケイ素化合物は湿熱安定性に優れるため、長期の保存が可能であることが示された。
【００５２】
［実施例１５〜２１、比較例５〜９］
油展エマルジョン重合ＳＢＲ（ＪＳＲ（株）製＃１７１２）１１０部、ＮＲ（一般的なＲＳＳ＃３グレード）２０部、カーボンブラック（一般的なＮ２３４グレード）２０部、シリカ（日本シリカ工業（株）製ニプシルＡＱ）５０部、実施例１〜７の含硫黄有機ケイ素化合物又は下記に示す比較化合物Ａ〜Ｃ６．５部、ステアリン酸１部、老化防止剤６Ｃ（大内新興化学工業（株）製ノクラック６Ｃ）１部を配合してマスターバッチを調製した。これに亜鉛華３部、加硫促進剤ＤＭ（ジベンゾチアジルジスルフィド）０．５部、加硫促進剤ＮＳ（Ｎ−ｔ−ブチル−２−ベンゾチアゾリルスルフェンアミド）１部、硫黄１．５部を加えて混練し、ゴム組成物を得た。
次に、ゴム組成物の未加硫又は加硫物性を下記の方法で測定した。結果を表２，３に示す。
【００５３】
〔未加硫物性〕
（１）ムーニー粘度
ＪＩＳ  Ｋ  ６３００に準拠し、余熱１分、測定４分、温度１３０℃にて測定し、比較例７を１００として指数で表した。指数の値が小さいほど、ムーニー粘度が低く、加工性に優れている。
〔加硫物性〕
（２）動的粘弾性
粘弾性測定装置（レオメトリックス社製）を使用し、引張の動歪５％、周波数１５Ｈｚ、６０℃の条件にて測定した。なお、試験片は厚さ０．２ｃｍ、幅０．５ｃｍのシートを用い、使用挟み間距離２ｃｍとして初期荷重を１６０ｇとした。ｔａｎδの値は比較例７を１００として指数で表した。指数値が小さいほどヒステリシスロスが小さく低発熱性である。
（３）耐磨耗性
ＪＩＳ  Ｋ  ６２６４−２：２００５に準拠し、ランボーン型磨耗試験機を用いて室温、スリップ率２５％の条件で試験を行い、比較例７の磨耗量の逆数を１００として指数表示した。指数値が大きいほど、磨耗量が少なく耐磨耗性に優れることを示す。
【００５４】
【化３】
2015113315.tif 000005
【００５５】
【表２】
2015113315.tif 000006
【００５６】
【表３】
2015113315.tif 000007
【００５７】
表２，３の通り、本発明の有機ケイ素化合物はヒステリシスロスを大幅に低下させると共に、耐磨耗性を大幅に向上させることを示した。